【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
約６４．６モル％〜約９２．４モル％のＨＦＣ−１２３４ｙｆとフッ化水素とを含むことを特徴とする共沸組成物または近共沸組成物。
【請求項２】
約６４．６モル％〜約９２．４モル％のＨＦＣ−１２３４ｙｆと約３５．４モル％〜約７．６モル％のフッ化水素とを含むことを特徴とする請求項１に記載の共沸組成物または近共沸組成物。
【請求項３】
約６４．６モル％〜約９２．４モル％のＨＦＣ−１２３４ｙｆと約３５．４モル％〜約７．６モル％のフッ化水素とを含み、蒸気圧が約−２０℃〜約８０℃の温度で約２３．２ｐｓｉ（１６０ｋＰａ）〜約４５３ｐｓｉ（３１２３ｋＰａ）であることを特徴とする請求項１に記載の共沸組成物または近共沸組成物。
【請求項４】
前記組成物が約６４．６モル％〜約９２．４モル％のＨＦＣ−１２３４ｙｆおよび約３５．４モル％〜約７．６モル％のフッ化水素から本質的になり、蒸気圧が約−２０℃〜約８０℃の温度で約２３．２ｐｓｉ（１６０ｋＰａ）〜約４５３ｐｓｉ（３１２３ｋＰａ）であることを特徴とする請求項１に記載の共沸組成物または近共沸組成物。
【請求項５】
約６８．９モル％〜約８０．７モル％のＨＦＣ−１２３４ｙｆと約３１．１モル％〜約１９．３モル％のフッ化水素とを含み、蒸気圧が約−２０℃〜約８０℃の温度で約２３．２ｐｓｉ（１６０ｋＰａ）〜約４５３ｐｓｉ（３１２３ｋＰａ）であることを特徴とする請求項１に記載の共沸組成物。
【請求項６】
約６８．９モル％〜約８０．７モル％のＨＦＣ−１２３４ｙｆおよび約３１．１モル％〜約１９．３モル％のフッ化水素から本質的になり、蒸気圧が約−２０℃〜約８０℃の温度で約２３．２ｐｓｉ（１６０ｋＰａ）〜約４５３ｐｓｉ（３１２３ｋＰａ）であることを特徴とする請求項１に記載の共沸組成物。
【請求項７】
前記組成物が泡立ち点圧力を基準にして３％以下である露点圧力と泡立ち点圧力との間の差によって特徴付けられることを特徴とする請求項１に記載の共沸組成物または近共沸組成物。
【請求項８】
ＨＦＣ−２４５ｃｂからＨＦＣ−１２３４ｙｆを分離する方法であって、
（ａ）ＨＦＣ−１２３４ｙｆ、ＨＦＣ−２４５ｃｂおよびフッ化水素の混合物を形成する工程と、
（ｂ）本質的にＨＦＣ−２４５ｃｂを含有しないフッ化水素およびＨＦＣ−１２３４ｙｆの共沸組成物または近共沸組成物を含む塔留出組成物が形成される蒸留工程に前記混合物を供する工程と
を含むことを特徴とする方法。
【請求項９】
ＨＦＣ−１２３４ｙｆおよびフッ化水素の共沸組成物または近共沸組成物を含む混合物からＨＦＣ−１２３４ｙｆを分離する方法であって、
ａ）（ｉ）フッ化水素または（ｉｉ）ＨＦＣ−１２３４ｙｆのいずれかに富む組成物を第１の留出組成物として除去し、第１の塔底物組成物を前記成分（ｉ）または（ｉｉ）の他方に富ませる第１の蒸留工程に前記混合物を供する工程と、
ｂ）工程（ａ）における第１の塔底物組成物として富む成分を第２の留出組成物中に除去し、第２の塔底物組成物を前記第１の留出組成物中に富んでいた同じ成分に富ませる、異なる圧力で行われる第２の蒸留工程に前記第１の留出組成物を供する工程と
を含むことを特徴とする方法。
【請求項１０】
ＨＦＣ−１２３４ｙｆ、ＨＦＣ−２４５ｃｂおよびフッ化水素の混合物からＨＦＣ−１２３４ｙｆを精製する方法であって、
ａ）前記混合物を第１の蒸留工程に供して、ＨＦＣ−１２３４ｙｆおよびフッ化水素を含有する共沸組成物または近共沸組成物を含む第１の留出物およびＨＦＣ−２４５ｃｂを含む第１の塔底物を形成する工程と、
ｂ）（ｉ）フッ化水素または（ｉｉ）ＨＦＣ−１２３４ｙｆのいずれかに富む組成物を第２の留出組成物として除去し、第２の塔底物組成物を前記成分（ｉ）または（ｉｉ）の他方に富ませる第２の蒸留工程に第１の留出物を供する工程と、
ｃ）工程（ｂ）における第２の塔底物組成物に富む成分を第３の留出組成物として除去し、第３の塔底物組成物を前記第２の留出組成物中に富んでいた同じ成分に富ませる、第２の蒸留工程とは異なる圧力で行われる第３の蒸留工程に前記第２の留出組成物を供する工程と
を含むことを特徴とする方法。
【請求項１１】
ＨＦＣ−１２３４ｙｆを生成する方法であって、
ａ）脱フッ化水素のための反応域にＨＦＣ−２４５ｃｂをフィードして、ＨＦＣ−１２３４ｙｆ、未反応ＨＦＣ−２４５ｃｂおよびフッ化水素を含む反応生成組成物を形成する工程と、
ｂ）前記反応生成組成物を第１の蒸留工程に供して、ＨＦＣ−１２３４ｙｆおよびフッ化水素を含有する共沸組成物または近共沸組成物を含む第１の留出組成物およびＨＦＣ−２４５ｃｂを含む第１の塔底物組成物を形成する工程と、
ｃ）（ｉ）フッ化水素または（ｉｉ）ＨＦＣ−１２３４ｙｆのいずれかに富む組成物を第２の留出組成物として除去し、第２の塔底物組成物を前記成分（ｉ）または（ｉｉ）の他方に富ませる第２の蒸留工程に前記第１の留出組成物を供する工程と、
ｄ）工程（ｃ）における第２の塔底物組成物中に富む成分を第３の留出組成物として除去し、第３の塔底物組成物を前記第２の留出組成物中に富んでいた同じ成分に富ませる、第２の蒸留工程とは異なる圧力で行われる第３の蒸留工程に前記第２の留出組成物を供する工程と
を含むことを特徴とする方法。
【請求項１２】
ＣＦ3ＣＦ＝ＣＨ2（ＨＦＣ−１２３４ｙｆ）を製造する方法であって、ＣＦ3ＣＦ2ＣＨ3（ＨＦＣ−２４５ｃｂ）を脱フッ化水素反応域にフィードして、ＣＦ3ＣＦ＝ＣＨ2（ＨＦＣ−１２３４ｙｆ）とフッ化水素とを含む反応混合物を生成する工程を含むことを特徴とする方法。
【請求項１３】
ＣＦ3ＣＦ＝ＣＨ2（ＨＦＣ−１２３４ｙｆ）を製造する方法であって、触媒の存在下でＣＦ3ＣＦ2ＣＨ3（ＨＦＣ−２４５ｃｂ）を脱フッ化水素反応域にフィードして、ＣＦ3ＣＦ＝ＣＨ2（ＨＦＣ−１２３４ｙｆ）を含む反応混合物を生成する工程を含むことを特徴とする方法。
【請求項１４】
前記反応域を約２００℃〜約５００℃の範囲内の温度で保持することを特徴とする請求項１３に記載の方法。
【請求項１５】
前記反応域を約３００℃〜約４５０℃の範囲内の温度で保持することを特徴とする請求項１３に記載の方法。
【請求項１６】
前記脱フッ化水素触媒が、フッ化アルミニウム；フッ化アルミナ；フッ化アルミニウム上の金属；フッ化アルミナ上の金属；マグネシウム、亜鉛、ならびにマグネシウムおよび亜鉛および／またはアルミニウムの混合物の酸化物、フッ化物およびオキシフッ化物；酸化ランタンおよび酸化フッ化ランタン；酸化クロム、酸化フッ化クロムおよび立方晶三フッ化クロム；炭素、酸洗浄炭素、活性炭、三次元マトリックス炭素質材料；ならびに炭素上に坦持された金属化合物からなる群から選択されることを特徴とする請求項１３に記載の方法。
【請求項１７】
炭素上に坦持された前記金属化合物が、ナトリウム、カリウム、ルビジウム、セシウム、イットリウム、ランタン、セリウム、プラセオジム、ネオジム、サマリウム、クロム、鉄、コバルト、ロジウム、ニッケル、銅、亜鉛およびそれらの混合物からなる群から選択される少なくとも１種の金属の化合物であることを特徴とする請求項１６に記載の方法。
【請求項１８】
炭素上に坦持された前記金属化合物が、酸化物、フッ化物およびオキシフッ化物からなる群から選択されることを特徴とする請求項１６に記載の方法。
【請求項１９】
前記脱フッ化水素触媒がフッ化アルミナであることを特徴とする請求項１６に記載の方法。
【請求項２０】
前記脱フッ化水素触媒が三次元マトリックス多孔質炭素質材料であることを特徴とする請求項１６に記載の方法。
【請求項２１】
ＣＦ3ＣＦ＝ＣＨ2（ＨＦＣ−１２３４ｙｆ）を製造する方法であって、触媒が存在しない状態で、高温でＣＦ3ＣＦ2ＣＨ3（ＨＦＣ−２４５ｃｂ）を脱フッ化水素反応域にフィードして、ＣＦ3ＣＦ＝ＣＨ2（ＨＦＣ−１２３４ｙｆ）とフッ化水素とを含む反応混合物を生成する工程を含むことを特徴とする方法。
【請求項２２】
前記高温が約３５０℃〜約９００℃の間であることを特徴とする請求項２１に記載の方法。
【請求項２３】
前記高温が約４５０℃〜約９００℃の間であることを特徴とする請求項２１に記載の方法。
【請求項２４】
前記反応混合物が、未反応ＣＦ3ＣＦ2ＣＨ3（ＨＦＣ−２４５ｃｂ）を更に含むことを特徴とする請求項１２、１３または２１に記載の方法。
【手続補正２】
【補正対象書類名】明細書
【補正対象項目名】００８６
【補正方法】変更
【補正の内容】
【００８６】
更に補足説明せずに、当業者が本明細書の中の説明を用いて、開示された組成物および方法を最大限に利用することが可能であることが信じられる。従って、以下の例示的な実施形態は単に例示として解釈されるべきであり、開示の残りをいかにしても全く制限しない。
以下に、本発明の好ましい態様を示す。
１．  ＨＦＣ−１２３４ｙｆとフッ化水素とを含むことを特徴とする共沸組成物または近共沸組成物。
２．  ＨＦＣ−１２３４ｙｆと有効量のフッ化水素とを含むことを特徴とする１．に記載の共沸組成物または近共沸組成物。
３．  約６４．６モル％〜約９２．４モル％のＨＦＣ−１２３４ｙｆとフッ化水素とを含むことを特徴とする１．に記載の共沸組成物または近共沸組成物。
４．  約６４．６モル％〜約９２．４モル％のＨＦＣ−１２３４ｙｆと約３５．４モル％〜約７．６モル％のフッ化水素とを含むことを特徴とする１．に記載の共沸組成物または近共沸組成物。
５．  約６４．６モル％〜約９２．４モル％のＨＦＣ−１２３４ｙｆと約３５．４モル％〜約７．６モル％のフッ化水素とを含み、蒸気圧が約−２０℃〜約８０℃の温度で約２３．２ｐｓｉ（１６０ｋＰａ）〜約４５３ｐｓｉ（３１２３ｋＰａ）であることを特徴とする１．に記載の共沸組成物または近共沸組成物。
６．  前記組成物が約６４．６モル％〜約９２．４モル％のＨＦＣ−１２３４ｙｆおよび約３５．４モル％〜約７．６モル％のフッ化水素から本質的になり、蒸気圧が約−２０℃〜約８０℃の温度で約２３．２ｐｓｉ（１６０ｋＰａ）〜約４５３ｐｓｉ（３１２３ｋＰａ）であることを特徴とする１．に記載の共沸組成物または近共沸組成物。
７．  約６８．９モル％〜約８０．７モル％のＨＦＣ−１２３４ｙｆと約３１．１モル％〜約１９．３モル％のフッ化水素とを含み、蒸気圧が約−２０℃〜約８０℃の温度で約２３．２ｐｓｉ（１６０ｋＰａ）〜約４５３ｐｓｉ（３１２３ｋＰａ）であることを特徴とする１．に記載の共沸組成物。
８．  約６８．９モル％〜約８０．７モル％のＨＦＣ−１２３４ｙｆおよび約３１．１モル％〜約１９．３モル％のフッ化水素から本質的になり、蒸気圧が約−２０℃〜約８０℃の温度で約２３．２ｐｓｉ（１６０ｋＰａ）〜約４５３ｐｓｉ（３１２３ｋＰａ）であることを特徴とする１．に記載の共沸組成物。
９．  前記組成物が泡立ち点圧力を基準にして３％以下である露点圧力と泡立ち点圧力との間の差によって特徴付けられることを特徴とする１．に記載の共沸組成物または近共沸組成物。
１０．  ＨＦＣ−２４５ｃｂからＨＦＣ−１２３４ｙｆを分離する方法であって、
（ａ）ＨＦＣ−１２３４ｙｆ、ＨＦＣ−２４５ｃｂおよびフッ化水素の混合物を形成する工程と、
（ｂ）本質的にＨＦＣ−２４５ｃｂを含有しないフッ化水素およびＨＦＣ−１２３４ｙｆの共沸組成物または近共沸組成物を含む塔留出組成物が形成される蒸留工程に前記混合物を供する工程と
を含むことを特徴とする方法。
１１．  ＨＦＣ−２４５ｃｂを含む塔底物組成物を形成する工程を更に含むことを特徴とする１０．に記載の方法。
１２．  前記塔底物組成物が本質的にフッ化水素を含有しないＨＦＣ−２４５ｃｂを含むことを特徴とする１１．に記載の方法。
１３．  ＨＦＣ−１２３４ｙｆ、ＨＦＣ−２４５ｃｂおよびフッ化水素の前記混合物が各成分の等モル量を含むことを特徴とする１０．に記載の方法。
１４．  ＨＦＣ−１２３４ｙｆ、ＨＦＣ−２４５ｃｂおよびフッ化水素の前記混合物が過剰のＨＦＣ−１２３４ｙｆを含むことを特徴とする１０．に記載の方法。
１５．  ＨＦＣ−１２３４ｙｆおよびフッ化水素の共沸組成物または近共沸組成物を含む混合物からＨＦＣ−１２３４ｙｆを分離する方法であって、
ａ）（ｉ）フッ化水素または（ｉｉ）ＨＦＣ−１２３４ｙｆのいずれかに富む組成物を第１の留出組成物として除去し、第１の塔底物組成物を前記成分（ｉ）または（ｉｉ）の他方に富ませる第１の蒸留工程に前記混合物を供する工程と、
ｂ）工程（ａ）における第１の塔底物組成物として富む成分を第２の留出組成物中に除去し、第２の塔底物組成物を前記第１の留出組成物中に富んでいた同じ成分に富ませる、異なる圧力で行われる第２の蒸留工程に前記第１の留出組成物を供する工程と
を含むことを特徴とする方法。
１６．  前記第１の塔底物組成物または前記第２の塔底物組成物が本質的にフッ化水素を含有しないＨＦＣ−１２３４ｙｆを含むことを特徴とする１５．に記載の方法。
１７．  前記第２の塔底物組成物が本質的にＨＦＣ−１２３４ｙｆを含有しないフッ化水素を含むことを特徴とする１５．に記載の方法。
１８．  前記第１の蒸留工程を前記第２の蒸留工程の圧力より高い圧力で行うことを特徴とする１５．に記載の方法。
１９．  前記混合物が有効量のフッ化水素と組み合わせたＨＦＣ−１２３４ｙｆから本質的になって、フッ化水素を有する共沸組成物または近共沸組成物を形成し、前記共沸組成物または近共沸組成物が約６４．６モル％〜約９２．４モル％のＨＦＣ−１２３４ｙｆを含有することを特徴とする１５．に記載の方法。
２０．  ＨＦＣ−１２３４ｙｆ、ＨＦＣ−２４５ｃｂおよびフッ化水素の混合物からＨＦＣ−１２３４ｙｆを精製する方法であって、
ａ）前記混合物を第１の蒸留工程に供して、ＨＦＣ−１２３４ｙｆおよびフッ化水素を含有する共沸組成物または近共沸組成物を含む第１の留出物およびＨＦＣ−２４５ｃｂを含む第１の塔底物を形成する工程と、
ｂ）（ｉ）フッ化水素または（ｉｉ）ＨＦＣ−１２３４ｙｆのいずれかに富む組成物を第２の留出組成物として除去し、第２の塔底物組成物を前記成分（ｉ）または（ｉｉ）の他方に富ませる第２の蒸留工程に第１の留出物を供する工程と、
ｃ）工程（ｂ）における第２の塔底物組成物に富む成分を第３の留出組成物として除去し、第３の塔底物組成物を前記第２の留出組成物中に富んでいた同じ成分に富ませる、第２の蒸留工程とは異なる圧力で行われる第３の蒸留工程に前記第２の留出組成物を供する工程と
を含むことを特徴とする方法。
２１．  ＨＦＣ−１２３４ｙｆを生成する方法であって、
ａ）脱フッ化水素のための反応域にＨＦＣ−２４５ｃｂをフィードして、ＨＦＣ−１２３４ｙｆ、未反応ＨＦＣ−２４５ｃｂおよびフッ化水素を含む反応生成組成物を形成する工程と、
ｂ）前記反応生成組成物を第１の蒸留工程に供して、ＨＦＣ−１２３４ｙｆおよびフッ化水素を含有する共沸組成物または近共沸組成物を含む第１の留出組成物およびＨＦＣ−２４５ｃｂを含む第１の塔底物組成物を形成する工程と、
ｃ）（ｉ）フッ化水素または（ｉｉ）ＨＦＣ−１２３４ｙｆのいずれかに富む組成物を第２の留出組成物として除去し、第２の塔底物組成物を前記成分（ｉ）または（ｉｉ）の他方に富ませる第２の蒸留工程に前記第１の留出組成物を供する工程と、
ｄ）工程（ｃ）における第２の塔底物組成物中に富む成分を第３の留出組成物として除去し、第３の塔底物組成物を前記第２の留出組成物中に富んでいた同じ成分に富ませる、第２の蒸留工程とは異なる圧力で行われる第３の蒸留工程に前記第２の留出組成物を供する工程と
を含むことを特徴とする方法。
２２．  前記第１の塔底物組成物の少なくともいくらかの部分を前記反応域に再循環する工程を更に含むことを特徴とする２１．に記載の方法。
２３．  前記第２の塔底物組成物または前記第３の塔底物組成物の少なくともいくらかの部分を前記反応域に再循環する工程を更に含むことを特徴とする２１．に記載の方法。
２４．  本質的にＨＦＣ−２４５ｃｂおよびフッ化水素を含有しないＨＦＣ−１２３４ｙｆとして前記第２の塔底物組成物または前記第３の塔底物組成物の少なくともいくらかの部分を回収する工程を更に含むことを特徴とする２１．に記載の方法。
２５．  前記第２の塔底物組成物または前記第３の塔底物組成物の少なくともいくらかの部分を前記第１の蒸留工程に再循環する工程を更に含むことを特徴とする２１．に記載の方法。
２６．  ＣＦ3ＣＦ＝ＣＨ2（ＨＦＣ−１２３４ｙｆ）を製造する方法であって、ＣＦ3ＣＦ2ＣＨ3（ＨＦＣ−２４５ｃｂ）を脱フッ化水素反応域にフィードして、ＣＦ3ＣＦ＝ＣＨ2（ＨＦＣ−１２３４ｙｆ）とフッ化水素とを含む反応混合物を生成する工程を含むことを特徴とする方法。
２７．  ＣＦ3ＣＦ＝ＣＨ2（ＨＦＣ−１２３４ｙｆ）を製造する方法であって、触媒の存在下でＣＦ3ＣＦ2ＣＨ3（ＨＦＣ−２４５ｃｂ）を脱フッ化水素反応域にフィードして、ＣＦ3ＣＦ＝ＣＨ2（ＨＦＣ−１２３４ｙｆ）を含む反応混合物を生成する工程を含むことを特徴とする方法。
２８．  前記反応域を約２００℃〜約５００℃の範囲内の温度で保持することを特徴とする２７．に記載の方法。
２９．  前記反応域を約３００℃〜約４５０℃の範囲内の温度で保持することを特徴とする２７．に記載の方法。
３０．  前記脱フッ化水素触媒が、フッ化アルミニウム；フッ化アルミナ；フッ化アルミニウム上の金属；フッ化アルミナ上の金属；マグネシウム、亜鉛、ならびにマグネシウムおよび亜鉛および／またはアルミニウムの混合物の酸化物、フッ化物およびオキシフッ化物；酸化ランタンおよび酸化フッ化ランタン；酸化クロム、酸化フッ化クロムおよび立方晶三フッ化クロム；炭素、酸洗浄炭素、活性炭、三次元マトリックス炭素質材料；ならびに炭素上に坦持された金属化合物からなる群から選択されることを特徴とする２７．に記載の方法。
３１．  炭素上に坦持された前記金属化合物が、ナトリウム、カリウム、ルビジウム、セシウム、イットリウム、ランタン、セリウム、プラセオジム、ネオジム、サマリウム、クロム、鉄、コバルト、ロジウム、ニッケル、銅、亜鉛およびそれらの混合物からなる群から選択される少なくとも１種の金属の化合物であることを特徴とする３０．に記載の方法。
３２．  炭素上に坦持された前記金属化合物が、酸化物、フッ化物およびオキシフッ化物からなる群から選択されることを特徴とする３０．に記載の方法。
３３．  前記脱フッ化水素触媒がフッ化アルミナであることを特徴とする３０．に記載の方法。
３４．  前記脱フッ化水素触媒が三次元マトリックス多孔質炭素質材料であることを特徴とする３０．に記載の方法。
３５．  ＣＦ3ＣＦ＝ＣＨ2（ＨＦＣ−１２３４ｙｆ）を製造する方法であって、触媒が存在しない状態で、高温でＣＦ3ＣＦ2ＣＨ3（ＨＦＣ−２４５ｃｂ）を脱フッ化水素反応域にフィードして、ＣＦ3ＣＦ＝ＣＨ2（ＨＦＣ−１２３４ｙｆ）とフッ化水素とを含む反応混合物を生成する工程を含むことを特徴とする方法。
３６．  前記高温が約３５０℃〜約９００℃の間であることを特徴とする３５．に記載の方法。
３７．  前記高温が約４５０℃〜約９００℃の間であることを特徴とする３５．に記載の方法。
３８．  前記反応混合物が、未反応ＣＦ3ＣＦ2ＣＨ3（ＨＦＣ−２４５ｃｂ）を更に含むことを特徴とする２６．、２７．または３５．に記載の方法。